(57)【要約】      （修正有）【課題】温和な条件下で簡便に酢酸ビニル等のビニルエステル系モノマーをシンジオタクチック重合させる触媒の提供。【解決手段】  下記式の化合物2007063469.tif 000019等のフッ素と水酸基を有する特定のシッフ塩基化合物と、周期律表第３族〜１１族から選ばれた元素を有する特定の配位化合物との反応によって得られる、ビニルエステル類のシンジオタクチック重合に適した重合触媒組成物およびその製造法。【選択図】なし【特許請求の範囲】
【請求項１】
ビニルエステル系モノマーのシンジオタクチック重合用触媒組成物であって、下記式（Ｉ）、（ＩＩ）、（ＩＩＩ）、（ＩＶ）、（Ｖ）、（ＶＩ）、（ＶＩＩ）、（ＶＩＩＩ）、（ＩＸ）、（Ｘ）および（ＸＩ）：
【化１】
2007063469.tif 000014
［式（Ｉ）〜（ＸＩ）中、Ｒ１〜Ｒ７は、それぞれ水素、置換基を有してもよい炭素数１〜２０の脂肪族炭化水素基、置換基を有してもよい炭素数６〜２０の芳香族炭化水素基、炭素数１〜２０のアルコキシ基または炭素数６〜２０のアリロキシ基を表し、Ｘ１は周期律表第１族の元素を表し、Ｙ１およびＹ２は、それぞれ下記式（ＸＩＩ）または（ＸＩＩＩ）：
【化２】
2007063469.tif 000015
（式（ＸＩＩ）〜（ＸＩＩＩ）中、Ｒ８は置換基を有してもよい炭素数０〜２０の２価の脂肪族炭化水素基または置換基を有してもよい炭素数６〜２０の２価の芳香族炭化水素基を表し、Ｒ９、Ｒ１０およびＲ１１は、それぞれ水素、フッ素、塩素、置換基を有してもよい炭素数１〜２０の脂肪族炭化水素基、または置換基を有してもよい炭素数６〜２０の芳香族炭化水素基を表す。）で表される基を表す。］で示される水酸基を有するフッ素含有化合物からなる群から選ばれた少なくとも１種の化合物（Ａ１）と、
下記式（ＸＩＶ）：
ＭＸ２ａＬｂ        （ＸＩＶ）
（式（ＸＩＶ）中、Ｍは周期律表第３族〜１１族から選ばれた元素を表し、Ｘ２は水素、置換基を有してもよい炭素数１〜２０の脂肪族炭化水素基、置換基を有してもよい炭素数６〜２０の芳香族炭化水素基、またはハロゲン原子を表し、Ｘ２の数を示すａは１〜６を表し、ａが２〜６のときＸ２は互いに同一でも異なっていてもよく、Ｌは金属に対して配位結合可能な化合物を表し、Ｌの数を示すｂは０〜８を表す。）で示される化合物からなる群から選ばれた少なくとも１種の化合物（Ａ２）との反応により得られる金属化合物を含む成分Ａを含有する、前記重合用触媒組成物。
【請求項２】
成分Ａ１のＹ１およびＹ２の少なくとも一方が下記式（ＸＶ）：
【化３】
2007063469.tif 000016
（式（ＸＶ）中、Ｒ８は置換基を有してもよい炭素数０〜２０の２価の脂肪族炭化水素基、置換基を有してもよい炭素数６〜２０の２価の芳香族炭化水素基を表す。）で表される基である、請求項１に記載の重合用触媒組成物。
【請求項３】
成分Ａが、下記式（ＸＶＩ）：
【化４】
2007063469.tif 000017
（式（ＸＶＩ）中、Ｒ１〜Ｒ５およびＲ１２〜Ｒ１５はそれぞれ、水素、置換基を有してもよい炭素数１〜２０の脂肪族炭化水素基、置換基を有してもよい炭素数６〜２０の芳香族炭化水素基、炭素数１〜２０のアルコキシ基または炭素数６〜２０のアリロキシ基を表し、Ｘ２は、水素、置換基を有してもよい炭素数１〜２０の脂肪族炭化水素基、置換基を有してもよい炭素数６〜２０の芳香族炭化水素基またはハロゲン原子を表し、Ｘ２の数を示すaは１〜６を表し、ａが２〜６のときＸ２は互いに同一でも異なっていてもよく、Ｍは周期律表第３族〜１１族から選ばれた元素を表し、Ｘ３は酸素または水酸基を表す。）で示される金属化合物からなる群から選ばれた少なくとも１種の金属化合物である、請求項１または２に記載の重合用触媒組成物。
【請求項４】
Ｍが鉄、コバルト、ロジウムまたはパラジウムである、請求項１〜３のいずれかに記載の重合用触媒組成物。
【請求項５】
（ａ）原子番号が３以上で、かつ周期律表第１、２、１１、１２および１３族の元素から選ばれた少なくとも１種の元素、（ｂ）置換基を有してもよい炭素数１〜２０の脂肪族炭化水素基および／または置換基を有してもよい炭素数６〜４０の芳香族炭化水素基ならびに（ｃ）過塩素酸基、からなる３つの群のうちの少なくとも２つの群からそれぞれ１種以上選ばれた、元素および／または基を有する化合物を含む成分Ｂをさらに含有する、請求項１〜４のいずれかに記載の重合用触媒組成物。
【請求項６】
成分Ｂが有機リチウム化合物、有機マグネシウム化合物、トリフルオロメタンスルホン酸塩、過塩素酸塩、有機亜鉛化合物、有機ホウ素化合物、ホウ酸塩または有機アルミニウム化合物である、請求項４に記載の重合用触媒組成物。
【請求項７】
得られる重合体のシンジオタクチシチーがラセモ２連子（ｒ）で５５％以上となる、請求項１〜６のいずれかに記載の重合用触媒組成物。
【請求項８】
下記式（ＸＶＩ）：
【化５】
2007063469.tif 000018
（式（ＸＶＩ）中、Ｒ１〜Ｒ５およびＲ１２〜Ｒ１５はそれぞれ、水素、置換基を有してもよい炭素数１〜２０の脂肪族炭化水素基、置換基を有してもよい炭素数６〜２０の芳香族炭化水素基、炭素数１〜２０のアルコキシ基または炭素数６〜２０のアリロキシ基を表し、Ｘ２は、水素、置換基を有してもよい炭素数１〜２０の脂肪族炭化水素基、置換基を有してもよい炭素数６〜２０の芳香族炭化水素基またはハロゲン原子を表し、Ｘ２の数を示すaは１〜６を表し、ａが２〜６のときＸ２は互いに同一でも異なっていてもよく、Ｍは周期律表第３族〜１１族から選ばれた元素を表し、Ｘ３は酸素または水酸基を表す。）で示される金属化合物。
【請求項９】
請求項１〜７のいずれかに記載の重合用触媒組成物の、ビニルエステル系モノマーのシンジオタクチック重合への使用。
【請求項１０】
ビニルエステル系モノマーが、酢酸ビニルである、請求項９に記載のビニルエステル系モノマーのシンジオタクチック重合への使用。
【請求項１１】
重合体のシンジオタクチシチーがラセモ２連子（ｒ）で５５％以上となる、請求項９または１０に記載のビニルエステル系モノマーのシンジオタクチック重合への使用。
【請求項１２】
請求項１〜７のいずれかに記載の重合用触媒組成物の存在下、ビニルエステル系モノマーのシンジオタクチック重合によるポリ酢酸ビニルまたは酢酸ビニルを含む共重合体の製造方法であって、重合体のシンジオタクチシチーがラセモ２連子（ｒ）で５５％以上となる、前記製造方法。
【発明の詳細な説明】
【技術分野】
【０００１】
本発明は、周期律表第３族〜１１族から選ばれた元素と水酸基を有する金属化合物、該金属化合物を含有するビニルエステル系モノマー重合用触媒組成物、およびそれを用いたビニルエステル系モノマーのシンジオタクチック重合方法に関する。
【背景技術】
【０００２】
一般に、酢酸ビニル等のビニルエステル系モノマーの重合体は、鹸化することによりポリビニルアルコール（ＰＶＡ）へ変換され、繊維、フィルム、接着剤等の多岐に渡る分野で使用されている。ＰＶＡの物性は、ポリマーの側鎖である水酸基の立体規則性により大きく変化することが知られている。例えば、アイソタクチシチーまたはシンジオタクチシチーに富むＰＶＡは、アタクチックポリマーに比べて強度、耐熱性等の点でより優れている。
【０００３】
ビニルエステル系モノマーの付加重合法としては、ラジカル重合が知られている。しかしながら、ラジカル重合法では立体規則性制御に限界があり、高度の立体規則性を得るには特殊な溶媒を用いる必要がある、極低温での重合が必須である等の制約や煩雑な操作を伴い、簡便かつ温和な条件下で立体規則性を制御することは困難である。例えば、特開平１１−１４７９１３号（特許文献１）において、ビニルエステル系モノマーのラジカル重合の系にフッ素含有分岐アルコールを加えることによりシンジオタクチシチーに富むポリビニルアルコールが得られると報告されている。しかしながら、フッ素含有分岐アルコールの効果を発現させるためには、高価なフッ素含有分岐アルコールを３０〜８０容量部加える必要がある。ちなみに、通常工業的に用いられている酢酸ビニルのラジカル重合から得られるＰＶＡのシンジオタクチシチーはラセモ２連子（ｒ）で５３％を示し、重合温度を変えても５５％を超えない。
【０００４】
一方、チグラー・ナッタ触媒またはメタロセン触媒を用いる重合に代表される配位重合は、立体規則性の制御が比較的容易であることが知られている。そのため、ビニルエステル系モノマーについて遷移金属触媒を用いて立体規則性重合を行う試みが幾つかなされており、例えば、工業化学雑誌，第６５巻，７４頁，１９６２年（非特許文献１）、Ｚ．Ａｎｏｒｇ．Ａｌｌｏｒｇ．Ｃｈｅｍ．，第６２９巻，７８１頁，２００３年（非特許文献２）、Ｐｏｌｙｍ．Ｐｒｅｐｒ．Ｊｐｎ．，第４６巻，１３１１頁，１９９７年（非特許文献３）等の報告がされている。これらの報告には、５〜１０％の収率でポリマーが得られると記されているのみで、いずれも生成ポリマーの立体規則性を明らかにしていないが、これまでの均一系遷移金属触媒によるシンジオ特異性重合の発現機構から、シンジオタクチシチーの高いポリ酢酸ビニルは得られていないと推測される。
【０００５】
また、特開平３−２９６５０５号（特許文献２）には、ロジウム化合物を触媒に用いるエチレン−酢酸ビニル共重合体の製造方法が報告されている。この方法により得られるエチレン−酢酸ビニル共重合体中の酢酸ビニル含量は、０．００１〜５０％にコントロールすることが可能と記載されているが、酢酸ビニルの単独重合およびエチレン−酢酸ビニル共重合体中の酢酸ビニル連鎖の長さおよびその立体規則性については不明である。
【０００６】
【特許文献１】特開平１１−１４７９１３号公報
【特許文献２】特開平３−２９６５０５号公報
【非特許文献１】工業化学雑誌，第６５巻，７４頁，１９６２年
【非特許文献２】Ｚ．Ａｎｏｒｇ．Ａｌｌｏｒｇ．Ｃｈｅｍ．，第６２９巻，７８１頁，２００３年
【非特許文献３】Ｐｏｌｙｍ．Ｐｒｅｐｒ．Ｊｐｎ．，第４６巻，１３１１頁，１９９７年
【発明の開示】
【発明が解決しようとする課題】
【０００７】
従って、本発明の課題は上記のような従来技術の問題点を解決し、より温和な条件下で、かつ少量のフッ素含有分岐水酸基によりビニルエステル系モノマーからシンジオタクチシチーが高く、品質、物性等が良好なＰＶＡを製造することのできる重合用触媒組成物、およびシンジオタクチシチーの高いポリマーの製造方法を提供することにある。
【課題を解決するための手段】
【０００８】
すなわち、本発明は、ビニルエステル系モノマーのシンジオタクチック重合用触媒組成物であって、下記式（Ｉ）、（ＩＩ）、（ＩＩＩ）、（ＩＶ）、（Ｖ）、（ＶＩ）、（ＶＩＩ）、（ＶＩＩＩ）、（ＩＸ）、（Ｘ）および（ＸＩ）：
【化１】
2007063469.tif 000002
［式（Ｉ）〜（ＸＩ）中、Ｒ１〜Ｒ７は、それぞれ水素、置換基を有してもよい炭素数１〜２０の脂肪族炭化水素基、置換基を有してもよい炭素数６〜２０の芳香族炭化水素基、炭素数１〜２０のアルコキシ基または炭素数６〜２０のアリロキシ基を表し、Ｘ１は周期律表第１族の元素を表し、Ｙ１およびＹ２は、それぞれ下記式（ＸＩＩ）または（ＸＩＩＩ）：
【化２】
2007063469.tif 000003
（式（ＸＩＩ）〜（ＸＩＩＩ）中、Ｒ８は置換基を有してもよい炭素数０〜２０の２価の脂肪族炭化水素基または置換基を有してもよい炭素数６〜２０の２価の芳香族炭化水素基を表し、Ｒ９、Ｒ１０およびＲ１１は、それぞれ、水素、フッ素、塩素、置換基を有してもよい炭素数１〜２０の脂肪族炭化水素基、または置換基を有してもよい炭素数６〜２０の芳香族炭化水素基を表す。）で表される基を表す。］で示される水酸基を有するフッ素含有化合物からなる群から選ばれた少なくとも１種の化合物（Ａ１）と、
下記式（ＸＩＶ）：
ＭＸ２ａＬｂ        （ＸＩＶ）
（式（ＸＩＶ）中、Ｍは周期律表第３族〜１１族から選ばれた元素を表し、Ｘ２は水素、置換基を有してもよい炭素数１〜２０の脂肪族炭化水素基、置換基を有してもよい炭素数６〜２０の芳香族炭化水素基、またはハロゲン原子を表し、Ｘ２の数を示すａは１〜６を表し、ａが２〜６のときＸ２は互いに同一でも異なっていてもよく、Ｌは金属に対して配位結合可能な化合物を表し、Ｌの数を示すｂは０〜８を表す。）で示される化合物からなる群から選ばれた少なくとも１種の化合物（Ａ２）との反応により得られる金属化合物を含む成分Ａを含有する、前記重合用触媒組成物に関する。
【０００９】
また本発明は、成分Ａ１のＹ１およびＹ２の少なくとも一方が下記式（ＸＶ）：
【化３】
2007063469.tif 000004
（式（ＸＶ）中、Ｒ８は置換基を有してもよい炭素数０〜２０の２価の脂肪族炭化水素基、または置換基を有してもよい炭素数６〜２０の２価の芳香族炭化水素基を表す。）で表される基である、前記の重合用触媒組成物に関する。
【００１０】
さらに本発明は、成分Ａが、下記式（ＸＶＩ）：
【化４】
2007063469.tif 000005
（式（ＸＶＩ）中、Ｒ１〜Ｒ５およびＲ１２〜Ｒ１５はそれぞれ、水素、置換基を有してもよい炭素数１〜２０の脂肪族炭化水素基、置換基を有してもよい炭素数６〜２０の芳香族炭化水素基、炭素数１〜２０のアルコキシ基または炭素数６〜２０のアリロキシ基を表し、Ｘ２は、水素、置換基を有してもよい炭素数１〜２０の脂肪族炭化水素基、置換基を有してもよい炭素数６〜２０の芳香族炭化水素基またはハロゲン原子を表し、Ｘ２の数を示すaは１〜６を表し、ａが２〜６のときＸ２は互いに同一でも異なっていてもよく、Ｍは周期律表第３族〜１１族から選ばれた元素を表し、Ｘ３は酸素または水酸基を表す。）で示される金属化合物からなる群から選ばれた少なくとも１種の金属化合物である、前記重合用触媒組成物に関する。
【００１１】
また本発明は、Ｍが鉄、コバルト、ロジウムまたはパラジウムである、前記重合用触媒組成物に関する。
【００１２】
さらに本発明は、
（ａ）原子番号が３以上で、かつ周期律表第１、２、１１、１２および１３族の元素から選ばれた少なくとも１種の元素、（ｂ）置換基を有してもよい炭素数１〜２０の脂肪族炭化水素基および／または置換基を有してもよい炭素数６〜４０の芳香族炭化水素基ならびに（ｃ）過塩素酸基、からなる３つの群のうちの少なくとも２つの群からそれぞれ１種以上選ばれた、元素および／または基を有する化合物を含む成分Ｂをさらに含有する、前記重合用触媒組成物に関する。
【００１３】
また本発明は、成分Ｂが有機リチウム化合物、有機マグネシウム化合物、トリフルオロメタンスルホン酸塩、過塩素酸塩、有機亜鉛化合物、有機ホウ素化合物、ホウ酸塩または有機アルミニウム化合物である、前記重合用触媒組成物に関する。
【００１４】
さらに本発明は、重合体のシンジオタクチシチーがラセモ２連子（ｒ）で５５％以上となる、前記重合用触媒組成物に関する。
【００１５】
また本発明は、下記式（ＸＶＩ）：
【化５】
2007063469.tif 000006
（式（ＸＶＩ）中、Ｒ１〜Ｒ５およびＲ１２〜Ｒ１５はそれぞれ、水素、置換基を有してもよい炭素数１〜２０の脂肪族炭化水素基、置換基を有してもよい炭素数６〜２０の芳香族炭化水素基、炭素数１〜２０のアルコキシ基または炭素数６〜２０のアリロキシ基を表し、Ｘ２は、水素、置換基を有してもよい炭素数１〜２０の脂肪族炭化水素基、置換基を有してもよい炭素数６〜２０の芳香族炭化水素基またはハロゲン原子を表し、Ｘ２の数を示すaは１〜６を表し、ａが２〜６のときＸ２は互いに同一でも異なっていてもよく、Ｍは周期律表第３族〜１１族から選ばれた元素を表し、Ｘ３は酸素または水酸基を表す。）で示される金属化合物に関する。
【００１６】
さらに本発明は、前記重合用触媒組成物のビニルエステル系モノマーのシンジオタクチック重合への使用に関する。
【００１７】
また本発明は、ビニルエステル系モノマーが、酢酸ビニルである、前記ビニルエステル系モノマーのシンジオタクチック重合への使用に関する。
【００１８】
さらに本発明は、得られる重合体のシンジオタクチシチーがラセモ２連子（ｒ）で５５％以上となる、前記ビニルエステル系モノマーのシンジオタクチック重合への使用に関する。
【００１９】
また本発明は、前記重合用触媒組成物の存在下、ビニルエステル系モノマーのシンジオタクチック重合によるポリ酢酸ビニルまたは酢酸ビニルを含む共重合体の製造方法であって、重合体のシンジオタクチシチーがラセモ２連子（ｒ）で５５％以上となる、前記製造方法に関する。
【発明の効果】
【００２０】
以上のとおり、本発明の重合用触媒組成物によれば、より温和な条件下でビニルエステル系モノマーを重合でき、かつシンジオタクチシチーが高く、品質、物性等が良好なポリマーを製造することができる。得られるポリマーは、高強度高弾性率材料、耐熱性材料等に有用である。
【発明を実施するための最良の形態】
【００２１】
本発明のビニルエステル系モノマー重合用触媒組成物に含まれる成分Ａを構成する水酸基を有するフッ素含有化合物（Ａ１）は、下記式（Ｉ）〜（ＸＩＩＩ）から構成される化合物から選ばれた少なくとも１種を含有する。
【００２２】
【化６】
2007063469.tif 000007
［式（Ｉ）〜（ＸＩ）中、Ｒ１〜Ｒ７は、それぞれ水素、置換基を有してもよい炭素数１〜２０の脂肪族炭化水素基、置換基を有してもよい炭素数６〜２０の芳香族炭化水素基、炭素数１〜２０のアルコキシ基または炭素数６〜２０のアリロキシ基を表し、Ｘ１は周期律表第１族の元素を表し、Ｙ１およびＹ２は、それぞれ下記式（ＸＩＩ）または（ＸＩＩＩ）：
【化７】
2007063469.tif 000008
（式（ＸＩＩ）〜（ＸＩＩＩ）中、Ｒ８は置換基を有してもよい炭素数０〜２０の２価の脂肪族炭化水素基、置換基を有してもよい炭素数６〜２０の２価の芳香族炭化水素基、Ｒ９、Ｒ１０およびＲ１１は、それぞれ、水素、フッ素、塩素、置換基を有してもよい炭素数１〜２０の脂肪族炭化水素基、または置換基を有してもよい炭素数６〜２０の芳香族炭化水素基を表す。）で表される基を表す。］。
【００２３】
上記Ｒ１〜Ｒ７の炭素数１〜２０の脂肪族炭化水素基としては、メチル基、エチル基、ｎ−プロピル基、イソプロピル基、ｎ−ブチル基、イソブチル基、ｓｅｃ−ブチル基、ｔｅｒｔ−ブチル基、ペンチル基、ヘキシル基、ヘプチル基、オクチル基、ノニル基、デシル基、ウンデシル基、ドデシル基、シクロプロピル基、シクロブチル基、シクロペンチル基、シクロヘキシル基、シクロへプチル基等の直鎖、分枝鎖または環状の脂肪族炭化水素基が挙げられ、上記Ｒ１〜Ｒ７の炭素数６〜２０の芳香族炭化水素基としては、フェニル基、ナフチル基、ビフェニル基、アントリル基、フェナントリル基、インデニル基、フルオレニル基、アズレニル基等が挙げられる。また、これらの基の置換基としては、上記の炭素数１〜２０の脂肪族炭化水素基、上記の炭素数６〜２０の芳香族炭化水素基、メトキシ基、エトキシ基、プロポキシ基、ブトキシ基、ｔｅｒｔ−ブトキシ基等のアルコキシ基、フェノキシ基、ナフトキシ基等のアリロキシ基、ハロゲン原子（Ｆ、Ｃｌ、Ｂｒ、Ｉ）、アセトキシ基、スルホン酸基、カルボキシル基、窒素含有基（イミノ基、ニトロ基、アミノ基、イミン基等）等の官能基等が挙げられる。これらの置換基はさらに置換基を有していてもよい。また、上記Ｒ１〜Ｒ７のアルコキシ基としてはメトキシ基、エトキシ基、プロポキシ基、ブトキシ基、ｔｅｒｔ−ブトキシ基等の炭素数１〜２０のアルコキシ基が挙げられ、上記Ｒ１〜Ｒ７のアリロキシ基としてはフェノキシ基、ナフトキシ基等の炭素数６〜２０のアリロキシ基が挙げられる。また、上記Ｘ１としては水素、リチウム、ナトリウム、カリウム等が挙げられ、好ましくは、水素またはナトリウムである。
【００２４】
上記Ｒ８の置換基を有してもよい炭素数０〜２０の２価の脂肪族炭化水素基としては、メチレン、ジフルオロメチレン、エチレン、テトラフルオロエチレン等が挙げられ、上記Ｒ８の置換基を有してもよい炭素数６〜２０の２価の芳香族炭化水素基としては、１，２−フェニレン基、１，４−フェニレン基、４−メチルー１，２−フェニレン基、４−メトキシー１，２−フェニレン基、４−ｔ−ブチル−１，２−フェニレン基等が挙げられ、上記Ｒ９、Ｒ１０およびＲ１１の置換基を有してもよい炭素数１〜２０の脂肪族炭化水素基としては、トリフルオロメチル基、ペンタフルオロエチル基等が挙げられ、上記Ｒ９、Ｒ１０およびＲ１１の置換基を有してもよい炭素数６〜２０の芳香族炭化水素基としては、ペンタフルオロフェニル基等が挙げられる。これらの脂肪族炭化水素基または芳香族炭化水素基の置換基は、上記のＲ１〜Ｒ７における脂肪族炭化水素基または芳香族炭化水素基の置換基と同様である。
【００２５】
また、本発明のビニルエステル系モノマー重合用触媒組成物に含まれる成分Ａを構成する金属化合物（Ａ２）は、
下記式（ＸＩＶ）：
ＭＸ２ａＬｂ        （ＸＩＶ）
で表される。式中Ｍは、周期律表第３族〜１１族から選ばれた元素を表し、例えば、Ｓｃ、Ｔｉ、Ｖ、Ｃｒ、Ｍｎ、Ｆｅ、Ｃｏ、Ｎｉ、Ｃｕ、Ｙ、Ｚｒ、Ｎｂ、Ｍｏ、Ｒｕ、Ｒｈ、Ｐｄ、Ａｇ、Ｌａ、Ｈｆ、Ｔａ、Ｗ、Ｒｅ、ＯＳ、Ｉｒ、Ｐｔ、Ａｕ等が挙げられ、好ましくは、Ｆｅ、Ｃｏ、ＲｈまたはＰｄである。また、Ｘ２は水素、置換基を有してもよい炭素数１〜２０の脂肪族炭化水素基、置換基を有してもよい炭素数６〜２０の芳香族炭化水素基、またはハロゲン原子を表す。置換基を有してもよい炭素数１〜２０の脂肪族炭化水素基および置換基を有してもよい炭素数６〜２０の芳香族炭化水素基の具体例は、Ｒ１〜Ｒ７におけるこれらの基の具体例と同様であり、これらの基の置換基もＲ１〜Ｒ７における基の置換基と同様である。Ｌは金属に対して配位結合可能な化合物を示し、トリブチルホスフィン等のトリアルキルホスフィン、トリフェニルホスフィン等のアリールホスフィン、アセトニトリル、ベンゾニトリル、１，５−シクロオクタジエン、ピリジン、２，２’−ビピリジン、１，１０−フェナントロリン、カルボニル等が挙げられる。ｂはＬの数を示し、具体的には０〜８である。Ｘ２は、特にハロゲン原子またはメチル基が好ましい。さらにａはＸ２の数を示し、具体的には１〜６である。また、Ｘ２の数が２〜６のとき、各Ｘ２は互いに同一でも異なっていてもよい。したがって、式（ＸＩＶ）で表される化合物は、例えばＰｄＭｅＣｌ（ＰＰｈ３）２のように異なるＸ２からなる化合物であってもよい。
【００２６】
さらに、上記フッ素含有水酸基を有する化合物と上記金属化合物の反応で得られる成分Ａにおいて、水酸基を有するフッ素含有化合物（Ａ１）と金属との結合は、特に限定されないが、少なくとも１つは共有結合、イオン結合および配位結合のいずれかを表す。
【００２７】
式（ＸＶ）中のＲ８は、式（ＸＩＩ）または（ＸＩＩＩ）中のＲ８と同義であり、その具体例も同じである。同様に式（ＸＶＩ）中のＭおよびＸ２は、式（ＸＩＶ）中のＭおよびＸ２と同義であり、それらの具体例も同じである。（ＸＶＩ）中のＲ１〜Ｒ５およびＲ１２〜Ｒ１５は、式（Ｉ）〜（ＸＩ）中のＲ１〜Ｒ７と同様であり、それらの具体例も同様である。また、Ｘ３は酸素または水酸基を表す。
【００２８】
成分Ａで示される金属化合物としては、例えば下記の構造で示される化合物（ＸＶＩＩ）、（ＸＶＩＩＩ）、（ＸＩＸ）、（ＸＸ）、（ＸＸＩ）、（ＸＸＩＩ）等が挙げられる。
【化８】
2007063469.tif 000009
【００２９】
本発明の重合用触媒組成物の利用形態には、単独で用いる方法および無機または有機担体に担持して用いる方法がある。無機担体としては、無機物、金属の酸化物やハロゲン化物等が挙げられ、活性炭、アルミナ、シリカ、アルミナ−シリカ、ゼオライト、塩化マグネシウム、酸化マグネシウム、塩化カルシウム、塩化銅等が例示される。さらに、反応によって無機担体となりうるものも使用できる。例えば、金属マグネシウムとアルコールとの反応物等が挙げられる。
【００３０】
また、有機担体としては、有機溶媒に不溶な高分子化合物、イオン交換樹脂等が挙げられる。例えば、ポリスチレンビーズ、シクロデキストリン、Ａｍｂｅｒｌｙｓｔ、Ｎａｆｉｏｎ、Ｄｏｗｅｘ、Ｓｅｐｈａｄｅｘ、シリカゲル等が挙げられる。
【００３１】
上記重合用触媒組成物を無機または有機担体に担持する方法は、触媒製造技術分野で通常用いる方法を利用することができる。例えば、上記重合用触媒組成物と無機担体とを不活性ガス雰囲気下、ボールミルや振動ミル中で共粉砕する方法や、上記重合用触媒組成物の溶液に無機または有機担体を浸漬した後乾燥担持する方法、上記重合用触媒組成物が有する配位子を有機担体と化学的に結合させる方法等が挙げられる。無機または有機担体への上記重合用触媒組成物の担持量は、特に限定されないが０．００１〜３０ｗｔ％程度が好ましい。
【００３２】
成分Ｂは、（ａ）原子番号が３以上で、かつ周期律表第１、２、１１、１２および１３族の元素から選ばれた少なくとも１種の元素、（ｂ）置換基を有してもよい炭素数１〜２０の脂肪族炭化水素基および／または置換基を有してもよい炭素数６〜４０の芳香族炭化水素基ならびに（ｃ）過塩素酸基、からなる３つの群のうち少なくとも２つの群から１種以上選ばれた、元素および／または基を有する化合物を含む。置換基を有してもよい炭素数１〜２０の脂肪族炭化水素基としては、メチル基、エチル基、ｎ−プロピル基、イソプロピル基、ｎ−ブチル基、イソブチル基、ｓｅｃ−ブチル基、ｔｅｒｔ−ブチル基、ペンチル基、ヘキシル基、ヘプチル基、オクチル基、ノニル基、デシル基、ウンデシル基、ドデシル基、シクロプロピル基、シクロペンチル基、シクロへキシル基、シクロヘプチル基等の直鎖、分岐鎖または環状の脂肪族炭化水素基が挙げられる。置換基を有してもよい炭素数６〜４０の芳香族炭化水素基としては、フェニル基、ナフチル基、ビフェニル基、アントリル基、フェナントリル基、インデニル基、フルオレニル基、アズレニル基等が挙げられる。また、これらの基の置換基としては、上記Ｒ１〜Ｒ７の炭素数１〜２０の脂肪族炭化水素基、炭素数６〜２０の芳香族炭化水素基、メトキシ基、エトキシ基、プロポキシ基、ブトキシ基、ｔｅｒｔ−ブトキシ基等のアルコキシ基、フェノキシ基、ナフトキシ基等のアリロキシ基、ハロゲン原子（Ｆ、Ｃｌ、Ｂｒ、Ｉ）、アセトキシ基、ニトロ基、スルホン酸基、カルボニル基、アミノ基等の官能基等が挙げられる。これらの置換基はさらに置換基を有していてもよい。
【００３３】
成分Ｂに含まれる化合物としては、アルキルリチウム、アルキルナトリウム、アルキルマグネシウム、トリフルオロメタンスルホン酸塩、過塩素酸塩、アルキル亜鉛、アルキルホウ素、ホウ酸塩、アルキルアルミニウム等が挙げられる。具体例としては、メチルリチウム、ブチルリチウム、フェニルリチウム、ブチルナトリウム、ブチルエチルマグネシウム、臭化メチルマグネシウム、臭化エチルマグネシウム、臭化ブチルマグネシウム、臭化フェニルマグネシウム、塩化メチルマグネシウム、塩化エチルマグネシウム、塩化ブチルマグネシウム、塩化フェニルマグネシウム、トリフルオロメタンスルホン酸銀、過塩素酸銀、過塩素酸トリフェニルメチル、ジエチル亜鉛、ホウフッ化銀、トリスペンタフルオロフェニルホウ素、トリス（トリフルオロメチル）ホウ素、テトラキスペンタフルオロフェニルホウ酸トリフェニルメチル、テトラキス［３，５−ジ（トリフルオロメチル）フェニル］ホウ酸トリフェニルメチル、テトラキス［３，５−ジ（トリフルオロメチル）フェニル］ホウ酸ナトリウム、トリメチルアルミニウム、トリエチルアルミニウム、トリイソプロピルアルミニウム、トリイソブチルアルミニウム、ジメチルアルミニウムクロライド、ジエチルアルミニウムクロライド、エチルアルミニウムジクロライド、エチルアルミニウムセスキクロライド、ジイソブチルアルミニウムメトキシド、ジイソブチルアルミニウムエトキシド、ジイソブチルアルミニウムイソプロポキシド、ジエチルアルミニウムエトキシド、ジブチルアルミニウムブトキシド、エチルアルミニウムセスキエトキシド、ブチルアルミニウムセスキブトキシド、水素化ジイソプロピルアルミニウム、メチルアルミニウムビス（２，６−ジｔｅｒｔ−ブチルフェノキシド）、メチルアルミニウムビス（２，６−ジｔｅｒｔ−ブチル−４−メチルフェノキシド）、イソブチルアルミニウムビス（２，６−ジｔｅｒｔ−ブチルフェノキシド）、イソブチルアルミニウムビス（２，６−ジｔｅｒｔ−ブチル−４−メチルフェノキシド）、メチルアルミニウムビス{２−（Ｎ−フェニルイミノ）フェノキシド}、イソブチルアルミニウムビス{２−（Ｎ−フェニルイミノ）フェノキシド}、ジエチルアルミニウム{２−（Ｎ−フェニルイミノ）フェノキシド}、ジメチルアルミニウム（Ｎ，Ｎ′−ジイソプロピルアセトアミジナート）、ジメチルアルミニウム（Ｎ，Ｎ′−ジシクロヘキシルアセトアミジナート）、ジメチルガリウム（Ｎ，Ｎ′−ジイソプロピルアセトアミジナート）、ジメチルガリウム（Ｎ，Ｎ′−ジシクロヘキシルアセトアミジナート）、酸素原子や窒素原子を介して２個以上のアルミニウムが結合したアルミノキサン化合物等が挙げられる。中でもトリメチルアルミニウム、トリエチルアルミニウム、トリイソブチルアルミニウム、ジエチルアルミニウムクロライド、エチルアルミニウムジクロライドアルミノキサン化合物等が好ましい。成分Ｂは、これらの化合物を１種又は２種以上混合して用いることができる。
【００３４】
本発明で用いるビニルエステル系モノマーとしては、代表的には酢酸ビニルが示される。ただ、この発明では、酢酸ビニル以外にも、炭素数３〜２０のビニルエステル系単量体を用いることができる。例えば、ギ酸ビニル、プロピオン酸ビニル、酪酸ビニル、イソ酪酸ビニル、２−エチルへキサン酸ビニル、安息香酸ビニル等が挙げられる。また、これらは単独でも２種以上を組み合せてもよい。本発明の重合用担持型触媒組成物を用いるビニルエステル系モノマーの重合時にビニルエステル系単量体と共重合可能な単量体、例えばエチレン、プロピレン、イソブテン等のα−オレフィン、アクリル酸、メタクリル酸、クロトン酸、マレイン酸、イタコン酸、無水マレイン酸等の不飽和酸類あるいはその塩あるいはモノまたはジアルキルエステル、アクリロニトリル、メタクリロニトリル類、アクリルアミド、メタクリルアミド類、ビニルエーテル類、塩化ビニル、塩化ビニリデン、スチレン、α−メチルスチレン、ブタジエン、イソプレン、１，５−ヘキサジエン、シクロペンタジエン、ビニルノルボルネン、ノルボルネン、ノルボルナジエン、ビニルスルホン酸あるいはその塩等を少量存在させることも可能である。
【００３５】
重合条件は特に限定されないが、ビニルエステル系単量体と不活性溶媒との混合溶液を用いるのが好ましい。この不活性溶媒は、重合を阻害しないものであればいかなる溶媒でも使用することができるが、特に炭素数４〜２０の脂肪族炭化水素、例えばイソブタン、ペンタン、ヘキサン、ヘプタン、シクロヘキサン等、芳香族炭化水素、例えばトルエン、キシレン等、炭素数１〜２０のハロゲン化脂肪族炭化水素、例えばクロロホルム、塩化メチレン、四塩化水素、ジブロモエタン、テトラクロロエタン等、ハロゲン化芳香族炭化水素、例えばクロロベンゼン、ジクロロベンゼン等、炭素数３〜２０の脂肪族エステル、例えば酢酸メチル、酢酸エチル、酢酸２−エチルへキシル、酢酸フェニル、ヘキサン酸エチル等、または芳香族エステル、例えば安息香酸メチル、安息香酸エチル等が適当である。
【００３６】
本発明の実施にあたり、成分Ａはビニルエステル系モノマーと不活性溶媒を含有する混合溶液１Ｌあたり周期律表第３族〜１１族の金属原子０．００１〜２．５モルに相当する量で使用するのが好ましく、条件によりさらに高い濃度で使用することもできる。
【００３７】
成分Ｂは、成分Ａの種類等により適宜濃度を変更し得るが、ビニルエステル系モノマーと不活性溶媒を含有する混合溶液１Ｌあたり、通常０．００１〜５０モルまたは周期律表第１、２、１１、１２または１３族の金属原子０．００１〜５０モルの濃度で使用する。触媒組成物の成分Ｂ／成分Ａのモル比は特に限定されないが、通常０〜１００００であり、好ましくは０〜５０００であり、より好ましくは０．１〜１０００である。
【００３８】
本重合における重合操作は、通常の単一の重合条件で行う一段重合のみならず、複数の重合条件下で行う多段重合においても行うことができる。
【００３９】
本発明における重合条件は特に限定されないが、通常−１００℃〜２００℃であり、好ましくは−２０℃〜１００℃である。
【００４０】
本発明のＰＶＡは、重合により得られたビニルエステル系重合体を鹸化して製造するが、鹸化方法やその条件には特に制限はなく、ビニルエステル系重合体のアルコール溶液を水酸化ナトリウム、水酸化カリウム等のアルカリを触媒として公知の方法で鹸化することができる。
【実施例】
【００４１】
以下、実施例により本発明をさらに詳細に説明するが、本発明はこれらの実施例に限定されるものではない。なお、実施例および比較例に用いた測定方法は次の通りである。
【００４２】
（成分Ａ１およびＡの同定）
核磁気共鳴装置（ＪＥＯＬ社製、ＪＮＭ−ＬＡＭＢＤＡ−３００）を用い、１Ｈ−ＮＭＲを測定した。
【００４３】
（シンジオタクチシチー（二連子））
ポリ酢酸ビニルは常法に従ってアルカリ鹸化によりＰＶＡへ変換し、核磁気共鳴装置（ＪＥＯＬ社製、ＪＮＭ−ＬＡＭＢＤＡ−４００）を用いた１Ｈ−ＮＭＲ測定で三連子（ｍｍ／ｍｒ／ｒｒ）の割合（％）を求め、次式からシンジオタクチシチー（二連子）（ｒ）（％）を算出した。
シンジオタクチシチー（二連子）（ｒ）＝ｒｒ＋（ｍｒ／２）
【００４４】
（重合体の分子量）
カラム（東ソー（株）製、ＴＳＫｇｅｌＧＭＨＨＲ−ＭおよびＴＳＫｇｅｌＧ２０００ＨＨＲ）および示差屈折率計（東ソー（株）製、ＲＩ−８０２０）を備えたゲル浸透クロマトグラフ（東ソー（株）製）により、４０℃、テトラヒドロフラン溶媒中で、ビニルエステル系重合体の重量平均分子量（Ｍｗ）および分散度〔重量平均分子量（Ｍｗ）／数平均分子量（Ｍｎ）〕をポリスチレン換算で求めた。
【００４５】
合成例１
［成分Ａ１の調製］
２−（２−アミノー５−メチルフェニル）−１，１，１，３，３，３−ヘキサフルオロプロパンー２−オールの合成
アルゴン置換したシュレンクフラスコにｐ−トルイジン（７．０１ｇ，６５．４ｍｍｏｌ）、ｐ−トルエンスルホン酸（０．２６３ｇ）およびヘキサフルオロアセトン（１０ｍｌ，７１．８ｍｍｏｌ）を加えて、２時間加熱還流した。反応溶液を室温に戻し、生成した白色結晶を濾別、乾燥して標記の化合物を得た（収量：７．２１ｇ，収率：４０％）。
１Ｈ−ＮＭＲ（ＣＤ３Ｃｌ，３００ＭＨｚ）７．３７−６．９４（ｍ，３Ｈ），４．０２（ｂｒ，３Ｈ），２．３５（ｓ，３Ｈ）
【００４６】
合成例２
［成分Ａ１の調製］
化合物（ＸＸＩＩＩ）の合成
【化９】
2007063469.tif 000010
シュレンクフラスコに２−ヒドロキシ−５−メチル−１，３−ベンゼンジカルボキシアルデヒド（３１５ｍｇ，１．９１ｍｍｏｌ）、２−（２−アミノー５−メチルフェニル）−１，１，１，３，３，３−ヘキサフルオロプロパンー２−オール（５４５ｍｇ，２．００ｍｍｏｌ）、ｐ−トルイジン（２１４ｍｇ、２．００ｍｍｏｌ）およびエタノール（１０ｍｌ）を加えて、室温で５時間撹拌した。反応溶液を濾別後、エーテルで洗浄、乾燥して標記の化合物を得た（収量：７４７ｍｇ，収率：７４％）。
１Ｈ−ＮＭＲ（ＣＤ３Ｃｌ，３００ＭＨｚ）９．０６（ｓ、２Ｈ），８．６１（ｓ、１Ｈ）、８．６０（ｓ、１Ｈ），７．８０−７．１２（ｍ、５Ｈ）、６．８０（ｄ、２Ｈ）、６．０８（ｓ、２Ｈ）、（ｍ、９Ｈ）
【００４７】
合成例３
［成分Ａの調製］
化合物（ＸＶＩＩ）の合成
【化１０】
2007063469.tif 000011
シュレンクフラスコに化合物（ＸＸＩＩＩ）（２５４ｍｇ，０．５０ｍｍｏｌ）、トルエン（１０ｍｌ）およびジクロロビス（ベンゾニトリル）パラジウム（７６７ｍｇ，１．０ｍｏｌ）を加えて、室温で１２時間撹拌した。溶媒を留去後、塩化メチレンに溶解し、セライト濾過を行った。濾液から塩化メチレンを留去して標記の錯体を得た。（収量：４５５ｍｇ、収率６６．３％）。
１Ｈ−ＮＭＲ（ＣＤ３Ｃｌ，３００ＭＨｚ）：δ８．９８（ｓ、１Ｈ）、７．８４−６．３６（ｍ、１０Ｈ）、２．３６（ｓ、３Ｈ）、２．２７（ｓ、３Ｈ）、２．２３（ｓ、３Ｈ）
【００４８】
合成例４
［成分Ａ１の調製］
化合物（ＸＸＩＶ）の合成
【化１１】
2007063469.tif 000012
アルゴン置換したシュレンクフラスコに２−ヒドロキシ−５−メチル−１，３−ベンゼンジカルボキシアルデヒド（１．０１ｇ，６．７０ｍｍｏｌ）、２，６−ジイソプロピルアニリン（３．５７ｇ，２０．１２ｍｍｏｌ）、エタノール（１５ｍｌ）および数滴の氷酢酸を加えて、３０分間加熱還流した。反応溶液を濃縮し、−２０℃で再結晶して標記の化合物を得た（収量：２．３１ｇ，収率：７１．４％）。
１Ｈ−ＮＭＲ（ＣＤ３Ｃｌ，３００ＭＨｚ）１３．４３（ｓ，１Ｈ）、８．１７−８．５９（ｂｒ，２Ｈ）、７．２３（ｓ，８Ｈ）、３．０３−３．１２（ｍ，４Ｈ），２．４８（ｓ，３Ｈ）、１．２７（ｓ，２４Ｈ）
【００４９】
合成例５
［成分Ａの調製］
化合物（ＸＸＶ）の合成
【化１２】
2007063469.tif 000013
シュレンクフラスコに化合物（ＸＸＩＶ）（４８３ｍｇ，０．５０ｍｍｏｌ）、トルエン（１０ｍｌ）およびジクロロビス（ベンゾニトリル）パラジウム（７６７ｍｇ，１．０ｍｍｏｌ）を加えて、室温で１２時間撹拌した。溶媒を留去後、塩化メチレンに溶解し、セライト濾過を行った。濾液から塩化メチレンを留去して標記の錯体を得た。（収量：４６３ｍｇ、７０．２％）。
１Ｈ−ＮＭＲ（ＣＤ３Ｃｌ，３００ＭＨｚ）７．５５−７．１０（ｍ、１０Ｈ）、３．５３−３．０８（ｍ、４Ｈ）、２．３３（ｓ、３Ｈ）、１．４８（ｄ、１２Ｈ）、１．２９（ｓ、１２Ｈ）
【００５０】
実施例１
化合物（ＸＶＩＩ）を用いた酢酸ビニルの重合
アルゴン置換した０．１Ｌシュレンクフラスコにトルエン（０．０１Ｌ）を装入し、化合物（ＸＶＩＩ）（３４．３ｍｇ，０．０５ｍｍｏｌ）とメチルアルミノキサン（アルミニウム原子換算で２．００ｍｍｏｌ）を加え、さらに酢酸ビニル（１０ｍＬ、１０８ｍｍｏｌ）を加えて室温で２４時間撹拌した。２４時間後、反応溶液を０．１Ｍ塩酸水溶液０．１Ｌ中に投入し、クロロホルムで生成物を抽出し、ポリ酢酸ビニルを得た（収量：０．１４ｇ，収率：１．５％）。Ｍｗ＝５２００；Ｍｗ／Ｍｎ＝１．４２．ｒ  ｄｙａｄ：３３＋５０／２＝５８．０％
【００５１】
実施例２
化合物（ＸＶＩＩ）を用いた酢酸ビニルの重合
アルゴン置換した０．１Ｌシュレンクフラスコにトルエン（０．０１Ｌ）を装入し、化合物（ＸＶＩＩ）（３４．３ｍｇ，０．０５ｍｍｏｌ）とメチルアルミノキサン（アルミニウム原子換算で１５．０ｍｍｏｌ）を加え、さらに酢酸ビニル（１０ｍＬ、１０８ｍｍｏｌ）を加えて室温で２４時間撹拌した。２４時間後、反応溶液を０．１Ｍ塩酸水溶液０．１Ｌ中に投入し、クロロホルムで生成物を抽出し、ポリ酢酸ビニルを得た（収量：４．３２ｇ，収率：４６．３％）。Ｍｗ＝７３００；Ｍｗ／Ｍｎ＝２．１５．ｒ  ｄｙａｄ＝５６．４％
【００５２】
実施例３
化合物（ＸＸ）を用いた酢酸ビニルの重合
アルゴン置換した０．１Ｌシュレンクフラスコにトルエン（０．０１Ｌ）を装入し、化合物（ＸＸＩＩＩ）（２５．４ｍｇ、０．０５ｍｍｏｌ）およびＦｅＣｌ２（６．３ｍｇ、０．０５ｍｍｏｌ）を加えて室温で２時間攪拌した。ここにメチルアルミノキサン（アルミニウム原子換算で２．００ｍｍｏｌ）を加え、さらに酢酸ビニル（０．０１Ｌ，１０８ｍｍｏｌ）を加えて室温で２４時間撹拌した。２４時間後、反応溶液を０．１Ｍ塩酸水溶液０．１Ｌ中に投入し、クロロホルムで生成物を抽出し、ポリ酢酸ビニルを得た（収量：０．１０ｇ，収率：１．１％）。Ｍｗ＝２，６００；Ｍｗ／Ｍｎ＝１．０７．ｒ  ｄｙａｄ＝５７．０％
【００５３】
実施例４
化合物（ＸＸＩ）を用いた酢酸ビニルの重合
アルゴン置換した０．１Ｌシュレンクフラスコにトルエン（０．０１Ｌ）を装入し、化合物（ＸＸＩＩＩ）（２５．４ｍｇ、０．０５ｍｍｏｌ）およびＣｏＣｌ２（６．５ｍｇ、０．０５ｍｍｏｌ）を加えて室温で２時間攪拌した。ここにメチルアルミノキサン（アルミニウム原子換算で２．００ｍｍｏｌ）を加え、さらに酢酸ビニル（０．０１L，１０８ｍｍｏｌ）を加えて室温で２４時間撹拌した。２４時間後、反応溶液を０．１Ｍ塩酸水溶液０．１Ｌ中に投入し、クロロホルムで生成物を抽出し、ポリ酢酸ビニルを得た（収量：０．１２ｇ，収率：１．３％）。Ｍｗ＝３，６００；Ｍｗ／Ｍｎ＝１．２５．ｒ  ｄｙａｄ＝５７．２％
【００５４】
実施例５
化合物（ＸＸＩＩ）を用いた酢酸ビニルの重合
アルゴン置換した０．１Ｌシュレンクフラスコにトルエン（０．０１Ｌ）を装入し、化合物（ＸＸＩＩＩ）（２５．４ｍｇ、０．０５ｍｍｏｌ）およびＲｈＣｌ３（１０．５ｍｇ、０．０５ｍｍｏｌ）を加えて室温で２時間攪拌した。ここにメチルアルミノキサン（アルミニウム原子換算で２．００ｍｍｏｌ）を加え、さらに酢酸ビニル（０．０１Ｌ，１０８ｍｍｏｌ）を加えて室温で２４時間撹拌した。２４時間後、反応溶液を０．１Ｍ塩酸水溶液０．１Ｌ中に投入し、クロロホルムで生成物を抽出し、ポリ酢酸ビニルを得た（収量：０．１４ｇ，収率：１．５％）。Ｍｗ＝４，６００；Ｍｗ／Ｍｎ＝１．６５．ｒ  ｄｙａｄ＝５７．３％
【００５５】
比較例１
化合物（ＸＸＶ）を用いた酢酸ビニルの重合
アルゴン置換した０．１Ｌシュレンクフラスコにトルエン（０．０１Ｌ）を装入し、化合物（ＸＸＶ）（３３．０ｍｇ，０．０５ｍｍｏｌ）とメチルアルミノキサン（アルミニウム原子換算で２．００ｍｍｏｌ）を加え、さらに酢酸ビニル（０．０１Ｌ，１０８ｍｍｏｌ）を加えて室温で２４時間撹拌した。２４時間後、反応溶液を０．１Ｍ塩酸水溶液０．１Ｌ中に投入し、クロロホルムで生成物を抽出し、ポリ酢酸ビニルを得た（収量：０．１７ｇ，収率：１．８％）。Ｍｗ＝５，０００；Ｍｗ／Ｍｎ＝１．５０。ｒ  ｄｙａｄ＝５３．０％
【００５６】
実施例１〜５と比較例１との比較から明らかなように、本発明の重合用触媒組成物を用いると、温和な条件下でシンジオタクチシチーの高いポリマーを製造できることがわかる。